СПОСОБ ПРИГОТОВЛЕНИЯ МАТОЧНОЙ СМЕСИ ДИЕНОВОГО ЭЛАСТОМЕРА И ДИОКСИДА КРЕМНИЯ

1. Способ получения маточной смеси диенового эластомера с диоксидом кремния, включающий в себя приведенные ниже последовательные стадии:
- приготовление, по меньшей мере, одной дисперсии диоксида кремния в воде,
- приведение в контакт и смешение эластомерного латекса и водной дисперсии диоксида кремния в присутствии соли металла, содержащей, по меньшей мере, двухвалентный элемент-металл, для получения коагулята,
- выделение коагулята,
- высушивание выделенного коагулята для получения маточной смеси; при этом
-7
-5
2
мольное содержание катионов металла, определяемое как количество молей катионов металла соли металла на единицу площади поверхности диоксида кремния, составляет от 9,3×10 до 1,875×10 моль/м.
2. Способ по п. 1, при котором соль металла добавляют в водную дисперсию диоксида кремния, до того как последнюю приводят в контакт с эластомерным латексом.
3. Способ по любому из пп. 1 и 2, при котором стадию выделения коагулята осуществляют при помощи операции фильтрования.
4. Способ по любому из пп. 1 и 2, при котором стадию выделения коагулята осуществляют при помощи операции центрифугирования.
5. Способ по п. 1, при котором диеновый эластомерный латекс представляет собой природный каучуковый латекс.
6. Способ по п. 5, при котором природный каучуковый латекс представляет собой концентрированный природный каучуковый латекс, предпочтительно сорта НА.
7. Способ по п. 1, при котором диоксид кремния представляет собой осажденный диоксид кремния.
8. Способ по п. 1, при котором количество диоксида кремния в ходе операции, при которой две дисперсии приводят в контакт, составляет от 20 phr до 150 phr, весовых частей на сто весовых частей эластомера.
9. Способ по п. 8, при котором количество диоксида кремния в ходе операции, при которой две дисперсии приводят в контакт, составляет от 30 phr до 100 phr.
10. Способ по п. 9, при котором количество диоксида кремния в ходе операции, при которой две дисперсии приводят в контакт, составляет от 30 phr до 90 phr, предпочтительно от 30 phr до 70 phr.
11. Способ по п. 1, при котором соль металла представляет собой соль магния.
-6
-5
2
12. Способ по п. 11, при котором мольное содержание катионов металла составляет от 1,25×10 до 1,875×10 моль/м.
13. Способ по п. 11, при котором соль магния выбирают из числа сульфатов магния, галогенидов магния и нитратов магния.
14. Способ по п. 13, при котором соль металла представляет собой сульфат магния.
15. Способ по п. 1, при котором водную дисперсию соединяющего реагента добавляют до или в ходе операции, при которой водную дисперсию диоксида кремния и диеновый эластомерный латекс приводят в контакт.
16. Маточная смесь диенового эластомера с диоксидом кремния, получаемая по любому из пп. 1-15.
17. Каучуковая композиция на основе, по меньшей мере, одной маточной смеси по п. 16.
18. Конечное или полуготовое изделие, содержащее композицию по п. 17.
19. Протектор покрышки, представляющий собой композицию по п. 17.
20. Покрышка или полуготовый продукт, содержащий, по меньшей мере, одну каучуковую композицию по п. 17.